(57)【要約】【課題】本発明は、高い吸収性を発揮し得る吸収性材料を提供することを課題とする。【解決手段】本発明は、アニオン性置換基を有するセルロース繊維及びアニオン性置換基の対イオンを含むパルプと、吸水性ポリマーと、を含み、対イオンの少なくとも一部は、水素イオンを除くカチオンである吸収性材料に関する。【選択図】なし【特許請求の範囲】
【請求項１】
アニオン性置換基を有するセルロース繊維及び前記アニオン性置換基の対イオンを含むパルプと、
吸水性ポリマーと、を含み、
前記対イオンの少なくとも一部は、水素イオンを除くカチオンである吸収性材料。
【請求項２】
尿素１．９４質量％、塩化ナトリウム０．８０質量％、塩化カルシウム０．０８質量％、硫酸マグネシウム０．２質量％及び水９６．９７質量％からなる人工尿５６．３質量部に対して、前記パルプを３．０質量部となるように混合した場合、３分経過後の前記人工尿のｐＨが２．０以上である請求項１に記載の吸収性材料。
【請求項３】
前記対イオンは、水素イオンを除く一価のカチオンである請求項１又は２に記載の吸収性材料。
【請求項４】
前記対イオンは、ナトリウムイオン、リチウムイオン及びカリウムイオンから選択されるアルカリ金属イオン、または一価の有機イオンであるアンモニウムイオンである請求項１〜３のいずれか１項に記載の吸収性材料。
【請求項５】
前記パルプに含まれるセルロース繊維の全質量に対して、前記アニオン性置換基を有するセルロース繊維の含有量は１０質量％以上である請求項１〜４のいずれか１項に記載の吸収性材料。
【請求項６】
前記パルプに含まれるセルロース繊維のアニオン性置換基の含有量は、０．２０ｍｍｏｌ／ｇ以上である請求項１〜５のいずれか１項に記載の吸収性材料。
【請求項７】
シート状である請求項１〜６のいずれか１項に記載の吸収性材料。
【発明の詳細な説明】
【技術分野】
【０００１】
本発明は、吸収性材料に関する。具体的には、本発明は、パルプと吸水性ポリマーを含む吸収性材料に関する。
【背景技術】
【０００２】
生理用ナプキンや使い捨ておむつといった吸収性物品は、尿などの排泄液を吸収体によって吸収する。一般的な吸収性物品においては、液透過性のトップシートと液不透過性のバックシートとの間に、セルロース繊維と高吸水性ポリマー（ＳＡＰ）などによって構成された吸収体が設けられている。また、液透過性のトップシートの構成材料にもセルロース繊維が用いられている。
【０００３】
高吸水性ポリマーは、経血や尿中に含まれている塩類と結合した場合、その吸収性能が低下することが知られている。このため、高吸水性ポリマーの吸収性を改良するための検討がなされている。例えば、特許文献１には、ヒドロゲル物質と繊維状陰イオン交換物質を含有する吸収性構造物が開示されている。特許文献１の実施例では、陰イオン交換繊維と陽イオン交換繊維を含む吸収性構造物が作製されている。ここでは、陽イオン交換繊維としてリン酸化セルロース繊維が用いられており、このようなリン酸化セルロース繊維は、セルロース繊維をリン酸化した後に、濃塩酸を含む溶液における洗浄工程と、蒸留水における洗浄工程を経て得られている。また、特許文献２には、酸性置換基を有するセルロース系スポンジを吸収体の少なくとも一部に用いた吸収性物品が開示されている。特許文献２の実施例では、セルロース繊維にスルホン基と、ナトリウム塩型のスルホン基を有するセルローススポンジが得られている。
【先行技術文献】
【特許文献】
【０００４】
【特許文献１】特開昭６２−７９８４５号公報
【特許文献２】特開平１−１５１４５６号公報
【発明の概要】
【発明が解決しようとする課題】
【０００５】
近年は、より高い吸収性能を発揮し得る吸収性物品の開発が求められている。そこで、本発明の目的は、高い吸収性能を発揮し得る吸収性材料を提供することにある。
【課題を解決するための手段】
【０００６】
上記の課題を解決するために鋭意検討を行った結果、本発明者らは、セルロース繊維を含むパルプと吸水性ポリマーを含む吸収性材料において、セルロース繊維にアニオン性置換基を導入し、さらに、アニオン性置換基の対イオンとして所定のカチオンを導入することにより、高い吸収性能を発揮し得る吸収性材料が得られることを見出した。
具体的に、本発明は、以下の構成を有する。
【０００７】
［１］  アニオン性置換基を有するセルロース繊維及びアニオン性置換基の対イオンを含むパルプと、吸水性ポリマーと、を含み、対イオンの少なくとも一部は、水素イオンを除くカチオンである吸収性材料。
［２］  尿素１．９４質量％、塩化ナトリウム０．８０質量％、塩化カルシウム０．０８質量％、硫酸マグネシウム０．２質量％及び水９６．９７質量％からなる人工尿５６．３質量部に対して、パルプを３．０質量部となるように混合した場合、３分経過後の人工尿のｐＨが２．０以上である［１］に記載の吸収性材料。
［３］  対イオンは、水素イオンを除く一価のカチオンである［１］又は［２］に記載の吸収性材料。
［４］  対イオンは、ナトリウムイオン、リチウムイオン及びカリウムイオンから選択されるアルカリ金属イオン、または一価の有機イオンであるアンモニウムイオンである［１］〜［３］のいずれかに記載の吸収性材料。
［５］  パルプに含まれるセルロース繊維の全質量に対して、アニオン性置換基を有するセルロース繊維の含有量は１０質量％以上である［１］〜［４］のいずれかに記載の吸収性材料。
［６］  パルプに含まれるセルロース繊維のアニオン性置換基の含有量は、０．２０ｍｍｏｌ／ｇ以上である［１］〜［５］のいずれかに記載の吸収性材料。
［７］  シート状である［１］〜［６］のいずれかに記載の吸収性材料。
【発明の効果】
【０００８】
本発明によれば、高い吸収性能を発揮し得る吸収性材料を得ることができる。
【発明を実施するための形態】
【０００９】
以下において、本発明について詳細に説明する。以下に記載する構成要件の説明は、代表的な実施形態や具体例に基づいてなされることがあるが、本発明はそのような実施形態に限定されるものではない。
【００１０】
（吸収性材料）
本発明は、アニオン性置換基を有するセルロース繊維及びアニオン性置換基の対イオンを含むパルプと、吸水性ポリマーと、を含む吸収性材料に関する。ここで、パルプが含む対イオンの少なくとも一部は、水素イオンを除くカチオンである。
【００１１】
本発明の吸収性材料は上記構成を有するものであるため、高い吸収性能を発揮することができる。本発明の吸収性材料は、吸収対象物が経血や尿といった塩類が多く含まれた排泄液であっても、高い吸収性能を発揮することができる。また、本発明の吸収性材料を薄膜のシート状とした場合であっても、該シートは高い吸収性能を発揮することができる。
【００１２】
本発明の吸収性材料は、例えば、吸収性物品の吸収体を構成する材料として用いられる。吸収体は、尿などの液体を吸収し、吸収した液体を保持するための部材である。吸収性材料が吸収体を構成する場合は、アニオン性置換基を有するセルロース繊維及びアニオン性置換基の対イオンを含むパルプと、吸水性ポリマーを混合した繊維混合物を、構成材料として用いることができる。
【００１３】
使い捨ておむつに代表される吸収性物品においては、吸収体は、コアラップシートによって被包された状態で、液透過性のトップシートと、液不透過性のバックシートの間に配置されることが多い。すなわち、吸収性物品の吸収領域においては、肌接触面側からトップシート、コアラップシート、吸収体、コアラップシート、バックシートがこの順で積層された構成となる。この場合、吸収体は、トップシートとコアラップシートを透過した排泄液を吸収する。本発明においては、このような吸収体と吸収体の周辺部材を構成する材料として吸収性材料を用いてもよい。例えば、コアラップシートやトップシートといった吸収体よりも肌接触面側に配設される部材を構成する材料として上記パルプを用い、吸収体を構成する材料として吸水性ポリマーを用いてもよい。この場合は、吸水性ポリマーを含む吸収体と、吸収体上に積層されるアニオン性置換基を有するセルロース繊維及びアニオン性置換基の対イオンを含むパルプを含むシートと、を合わせて吸収性材料と呼ぶ。なお、吸収体よりも肌接触面側に配設される部材を構成する材料に上記パルプを用いる場合、該部材は、上記パルプを含む不織布や、上記パルプを含むティシュペーパーから構成されるものであることが好ましい。
【００１４】
本発明の吸収性材料は、高い吸収性能を発揮することができる。通常、経血や尿中には塩類が含まれており、これにより、吸収性材料の吸収性能が低下する。本発明の吸収性材料は、塩類が含まれている経血や尿に対しても高い吸収性能を発揮することができる。例えば、尿素１．９４質量％、塩化ナトリウム０．８０質量％、塩化カルシウム０．０８質量％、硫酸マグネシウム０．２質量％及び水９６．９７質量％からなる人工尿の吸収倍率は、５３倍以上であることが好ましく、５５倍以上であることがより好ましく、５７倍以上であることがさらに好ましい。
ここで、人工尿の吸収倍率は、以下の方法で算出することができる。まず、尿素１．９４質量％、塩化ナトリウム０．８０質量％、塩化カルシウム０．０８質量％、硫酸マグネシウム０．２質量％及び水９６．９７質量％からなる人工尿５６．３質量部に対して、パルプを３．０質量部（固液比）となるように混合し、３分間混合する（接触処理）。その後、ろ紙（アドバンテック社製、Ｎｏ．２）を用いてろ過を行い、接触処理後の人工尿を回収する。回収した人工尿２０ｇと、吸水性ポリマー０．１ｇを３分間接触させた後、金属メッシュ（１００メッシュ）を用いてろ過を行い、吸水性ポリマーを回収する。そして、回収後の吸水性ポリマーの重量を測定し、以下の式より吸収倍率を測定する。
吸収倍率（倍）＝人工尿と接触後の吸水性ポリマーの重量（ｇ）／人工尿と接触前の吸水性ポリマーの重量（ｇ）
【００１５】
（パルプ）
本発明の吸収性材料は、アニオン性置換基を有するセルロース繊維及びアニオン性置換基の対イオンを含むパルプを含有する。パルプが有する対イオンの少なくとも一部は、水素イオンを除くカチオンである。例えば、パルプが対イオンとしてナトリウムイオンを有する場合、パルプは、アニオン性置換基のナトリウム塩を有するセルロース繊維を含むことになる。
【００１６】
パルプが有する対イオンの少なくとも一部は、水素を除くカチオンであり、該カチオンは一価のカチオンであることが好ましい。中でも、水素イオンを除く一価のカチオンは、ナトリウムイオン、リチウムイオン及びカリウムイオンから選択されるアルカリ金属イオン、または一価の有機イオンであるアンモニウムイオンであることが好ましい。
【００１７】
本発明に用いるパルプは、人工尿等の溶液に接触させた場合に、接触溶液のｐＨを大幅に低下させない点にも特徴がある。本発明においては、パルプは、水素イオンを除くカチオンを対イオンとして含むものであるため、パルプを溶液に接触させた場合に該溶液中で電離する水素イオンがないか、もしくは電離する水素イオン量を少なくすることができる。これにより、接触溶液のｐＨを一定値以上に維持することができる。
具体的には、尿素１．９４質量％、塩化ナトリウム０．８０質量％、塩化カルシウム０．０８質量％、硫酸マグネシウム０．２質量％及び水９６．９７質量％からなる人工尿５６．３質量部に対して、パルプを３．０質量部となるように混合（接触）した場合、３分経過後の人工尿のｐＨは２．０以上であることが好ましく、３．０以上であることがより好ましく、４．０以上であることがさらに好ましく、５．０以上であることが一層好ましく、５．５以上であることが特に好ましい。パルプを混合した後の人工尿のｐＨの上限値は、例えば１１とすることができる。上記条件でパルプを混合した後の人工尿のｐＨを上記範囲内とすることにより、吸水性ポリマーの吸収性能をより高めることができる。
【００１８】
人工尿に対して、パルプを混合する工程は、人工尿とパルプの接触工程と呼ぶこともできる。この場合、接触時間は３分となる。接触後に、人工尿のｐＨを測定する際には、人工尿とパルプを固液分離する。例えば、ろ紙等を用いて濾過分離をし、得られた濾液のｐＨを測定することが好ましい。ｐＨを測定する際には、ｐＨメーター（メトラー・トレド社製）を用いることができる。
【００１９】
本発明に用いるパルプは、水素イオンを除くカチオンを対イオンとして有していればよい。パルプに含まれる対イオンは、全て水素イオンを除くカチオンであってもよいが、水素イオンを除くカチオンとは別に、他の対イオンとして水素イオンを有していてもよい。パルプが他の対イオンとして水素イオンを有する場合は、パルプは酸型のリン酸を有するセルロース繊維を一部として含むことになる。なお、上記条件でパルプを混合した後の人工尿のｐＨは、パルプが含有する水素イオンの量や、水素イオンを除くカチオンの種類及び量に影響を受けるものである。このため、他の対イオンとして水素イオンを有する場合は、その含有量をコントロールすることで、パルプと接触後の人工尿のｐＨを上記範囲内にすることが好ましい。
【００２０】
上述したように、パルプに含まれる対イオンは少なくともその一部が水素イオンを除くカチオンであればよく、他の対イオンとして水素イオンを有していてもよい。本発明においては、パルプが対イオンとして、水素イオンを除くカチオンと、水素イオンの両方を有している態様も好ましい。パルプが対イオンとして、水素イオンを除くカチオンと、水素イオンの両方を有している場合は、対イオン全数に対して水素イオンを除くカチオンの数は４０％以上であることが好ましく、５０％以上であることがより好ましく、６０％以上であることがさらに好ましく、７０％以上であることが一層好ましく、８０％以上であることが特に好ましい。また、パルプが対イオンとして、水素イオンを除くカチオンと、水素イオンの両方を有している場合は、対イオン全数に対して水素イオンの数は６０％以下であることが好ましく、５０％以下であることがより好ましく、４０％以下であることがさらに好ましく、３０％以下であることが一層好ましく、２０％以下であることが特に好ましい。
【００２１】
本発明においては、セルロース繊維が有するアニオン性置換基は、多価金属塩を吸着する働きをする。すなわち、本発明で用いられるパルプは、例えば、尿中に含まれる多価金属塩をトラップする働きを担うことができる。これにより、吸収性材料に含まれる吸水性ポリマーの吸収倍率をより効果的に高めることができる。
吸水性ポリマーにおいては、マグネシウムイオンやカルシウムイオンといった多価金属塩が排泄液等の溶液中に存在すると、多価金属塩が吸水性ポリマーに含まれるカルボニル基等を架橋し、吸水性ポリマーの吸水性が低下することが知られている。すなわち、排泄液中のマグネシウムイオンやカルシウムイオンといった多価金属塩は、吸水性ポリマーにおける吸水性能の阻害原因となると考えられている。本発明においては、セルロース繊維に、多価金属塩を吸着し得るアニオン性置換基を導入することにより、吸水性ポリマーにおける吸水性能の阻害原因となるマグネシウムイオンやカルシウムイオンといった多価金属塩をトラップすることができ、これにより、吸水性ポリマーの吸水性を効果的に高めることができる。
【００２２】
本発明においては、尿素１．９４質量％、塩化ナトリウム０．８０質量％、塩化カルシウム０．０８質量％、硫酸マグネシウム０．２質量％及び水９６．９７質量％からなる人工尿５６．３質量部に対して、パルプを３．０質量部となるように混合（接触）した場合、３分経過後に回収した人工尿中のマグネシウムイオンの含有量は、２００ｍｇ／Ｌ以下であることが好ましく、１７５ｍｇ／Ｌ以下であることがより好ましく、１５０ｍｇ／Ｌ以下であることがさらに好ましく、１００ｍｇ／Ｌ以下であることが一層好ましく、５０ｍｇ／Ｌ以下であることが特に好ましい。また、人工尿とパルプの接触工程後に回収した人工尿中のカルシウムイオンの含有量は、１００ｍｇ／Ｌ以下であることが好ましく、７５ｍｇ／Ｌ以下であることがより好ましく、６０ｍｇ／Ｌ以下であることがさらに好ましく、５０ｍｇ／Ｌ以下であることが一層好ましく、３０ｍｇ／Ｌ以下であることが特に好ましい。
なお、人工尿とパルプの接触工程後に回収した人工尿中のイオン量は、高周波誘導プラズマ発光法（ＩＣＰ）によって測定することができる。高周波誘導プラズマ発光法による測定は、例えば、ＩＣＰ−ＯＥＳ（アメテック社製、型式：ＣＩＲＯＳ１２０）を用いることができる。なお、定量に際しては予め、含有量既知の金属塩標準液を用いて検量線を作製しておき、含有量（ｍｇ／Ｌ）を算出する。
【００２３】
パルプは、アニオン性置換基を有するセルロース繊維の他に、アニオン性置換基もカチオン性置換基も有さないセルロース繊維を含んでもよい。このようなセルロース繊維は汎用パルプと呼ばれ、リン酸化反応といった化学的処理を行っていないパルプである。
【００２４】
なお、本発明においては、パルプはカチオン性置換基を有するセルロース繊維を実質的に含まないことが好ましい。具体的には、パルプに含まれるセルロース繊維の全質量に対して、カチオン性置換基を有するセルロース繊維の含有量は１質量％以下であればよく、０．１質量％以下であってもよい。
【００２５】
＜セルロース繊維＞
セルロース繊維を得るためのセルロース原料としては特に限定されないが、入手しやすく安価である点から、パルプを用いることが好ましい。パルプとしては、木材パルプ、非木材パルプ、脱墨パルプを挙げることができる。木材パルプとしては例えば、広葉樹クラフトパルプ（ＬＢＫＰ）、針葉樹クラフトパルプ（ＮＢＫＰ）、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）等の化学パルプ等が挙げられる。また、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ等が挙げられるが、特に限定されない。非木材パルプとしてはコットンリンターやコットンリント等の綿系パルプ、麻、麦わら、バガス等の非木材系パルプ、ホヤや海草等から単離されるセルロース、キチン、キトサン等が挙げられるが、特に限定されない。脱墨パルプとしては古紙を原料とする脱墨パルプが挙げられるが、特に限定されない。本実施態様のパルプは上記の１種を単独で用いてもよいし、２種以上混合して用いてもよい。上記パルプの中で、入手のしやすさという点で、セルロースを含む木材パルプ、脱墨パルプが好ましい。
【００２６】
セルロース繊維の繊維幅は特に限定されない。例えば、セルロース繊維の繊維幅は１０００ｎｍよりも大きいものであってもよく、１０００ｎｍ以下であってもよい。また、繊維幅が１０００ｎｍよりも大きいセルロース繊維と、繊維幅が１０００ｎｍ以下のセルロース繊維が混在していてもよい。なお、セルロース繊維の繊維幅が１０００ｎｍ以下である場合、このようなセルロース繊維を微細繊維状セルロースと呼ぶこともある。
【００２７】
ここで、セルロース繊維の繊維幅は、電子顕微鏡観察によって以下の方法で測定することができる。まず、濃度０．０５質量％以上０．１質量％以下のセルロース繊維水系懸濁液を調製し、この懸濁液を親水化処理したカーボン膜被覆グリッド上にキャストしてＴＥＭ観察用試料とする。この際、ガラス上にキャストした表面のＳＥＭ像を観察してもよい。構成する繊維の幅に応じて１０００倍、５０００倍、１００００倍あるいは５００００倍のいずれかの倍率で電子顕微鏡画像による観察を行う。但し、試料、観察条件や倍率は下記の条件を満たすように調整する。
【００２８】
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
【００２９】
上記条件を満足する観察画像に対し、直線Ｘ、直線Ｙと交錯する繊維の幅を目視で読み取る。こうして少なくとも重なっていない表面部分の画像を３組以上観察し、各々の画像に対して、直線Ｘ、直線Ｙと交錯する繊維の幅を読み取る。このように少なくとも２０本×２×３＝１２０本の繊維幅を読み取る。
【００３０】
セルロース繊維の平均繊維長は特に限定されないが、０．１ｍｍ以上であることが好ましく、０．６ｍｍ以上であることがより好ましい。また、５０ｍｍ以下であることが好ましく、２０ｍｍ以下であることがより好ましい。ここで、セルロース繊維の平均繊維長は、例えば、カヤーニオートメーション社のカヤーニ繊維長測定器（ＦＳ−２００形）を用い、長さ加重平均繊維長を測定することにより求めることができる。また、繊維の長さに応じて走査型顕微鏡（ＳＥＭ）、透過電子顕微鏡（ＴＥＭ）等を用いて測定することもできる。
【００３１】
セルロース繊維はＩ型結晶構造を有していることが好ましい。ここで、セルロースがＩ型結晶構造をとっていることは、グラファイトで単色化したＣｕＫα（λ＝１．５４１８Å）を用いた広角Ｘ線回折写真より得られる回折プロファイルにおいて同定できる。具体的には、２θ＝１４°以上１７°以下付近と２θ＝２２°以上２３°以下付近の２箇所の位置に典型的なピークをもつことから同定することができる。
セルロース繊維の全質量に対するＩ型結晶構造を有するセルロース繊維の割合は３０質量％以上であることが好ましく、より好ましくは５０質量％以上、さらに好ましくは７０質量％以上である。この場合、耐熱性と低線熱膨張率発現の点でさらに優れた性能が期待できる。結晶化度については、Ｘ線回折プロファイルを測定し、そのパターンから常法により求められる（Ｓｅａｇａｌら、Ｔｅｘｔｉｌｅ  Ｒｅｓｅａｒｃｈ  Ｊｏｕｒｎａｌ、２９巻、７８６ページ、１９５９年）。
【００３２】
セルロース繊維は、アニオン性置換基を有する。パルプに含まれるセルロース繊維の全質量に対して、アニオン性置換基を有するセルロース繊維の含有量は５質量％以上であることが好ましく、１０質量％以上であることがより好ましく、１５質量％以上であることがさらに好ましく、５０質量％以上であることが特に好ましい。なお、パルプに含まれる全てのセルロース繊維がアニオン性置換基を有していてもよい。
【００３３】
パルプに含まれるセルロース繊維のアニオン性置換基の含有量は、０．１０ｍｍｏｌ／ｇ以上であることが好ましく、０．２０ｍｍｏｌ／ｇ以上であることがより好ましく、０．５０ｍｍｏｌ／ｇ以上であることがさらに好ましく、１．００ｍｍｏｌ／ｇ以上であることが特に好ましい。また、アニオン性置換基の含有量は、３．６５ｍｍｏｌ／ｇ以下であることが好ましく、３．５０ｍｍｏｌ／ｇ以下であることがより好ましく、３．００ｍｍｏｌ／ｇ以下であることがさらに好ましい。
【００３４】
アニオン性置換基は、リン酸基又はリン酸基に由来する置換基（単にリン酸基ということもある）、カルボキシル基又はカルボキシル基に由来する置換基（単にカルボキシル基ということもある）、及び、スルホン基又はスルホン基に由来する置換基（単にスルホン基ということもある）から選択される少なくとも１種であることが好ましく、リン酸基及びカルボキシル基から選択される少なくとも１種であることがより好ましく、リン酸基であることが特に好ましい。
【００３５】
＜リン酸基を有するセルロース繊維＞
セルロース繊維がリン酸基を有するものである場合、リン酸基導入工程を経ることでセルロース繊維にリン酸基を導入することができる。リン酸基は、リン酸からヒドロキシル基を取り除いたものにあたる、２価の官能基である。具体的には−ＰＯ3Ｈ2で表される基である。リン酸基に由来する置換基は、リン酸基が縮重合した基、リン酸基の塩、リン酸エステル基などの置換基が含まれ、イオン性置換基であることが好ましい。
【００３６】
また、リン酸基は、下記式（１）で表される置換基であってもよい。
【化１】
2018062631.tif 000002
【００３７】
式（１）中、ａ、ｂ、ｍ及びｎはそれぞれ独立に整数を表す（ただし、ａ＝ｂ×ｍである）；αn（ｎ＝１以上ｎ以下の整数）およびα’はそれぞれ独立にＲ又はＯＲを表す。Ｒは、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、又はこれらの誘導基である；βは有機物または無機物からなる１価以上のカチオンであり、本発明においては、βの少なくとも一部は、水素イオンを除く１価以上のカチオンである。
【００３８】
リン酸基導入工程では、セルロース繊維に対し、リン酸基又はリン酸基由来の置換基を有する化合物及びその塩から選択される少なくとも１種（以下、「リン酸化剤」又は「化合物Ａ」ともいう）を反応させることにより行うことができる。このようなリン酸化剤は、乾燥状態または湿潤状態のセルロース繊維に粉末や水溶液の状態で混合してもよい。また別の例としては、セルロース繊維のスラリーにリン酸化剤の粉末や水溶液を添加してもよい。すなわち、リン酸基導入工程は、少なくとも、セルロース繊維とリン酸化剤を混合する工程を含む。
【００３９】
リン酸基導入工程は、セルロース繊維にリン酸化剤を反応させることにより行うことができるが、この反応は、尿素及びその誘導体から選択される少なくとも１種（以下、「化合物Ｂ」ともいう）の存在下で行ってもよい。
【００４０】
化合物Ａを化合物Ｂの共存下でセルロース繊維に作用させる方法の一例としては、乾燥状態または湿潤状態のセルロース繊維に化合物Ａ及び化合物Ｂの粉末や水溶液を混合する方法が挙げられる。また別の例としては、セルロース繊維含有スラリーに化合物Ａ及び化合物Ｂの粉末や水溶液を添加する方法が挙げられる。これらのうち、反応の均一性が高いことから、乾燥状態のセルロース繊維に化合物Ａおよび化合物Ｂの水溶液を添加する方法、または湿潤状態のセルロース繊維に化合物Ａおよび化合物Ｂの粉末や水溶液を添加する方法が好ましい。また、化合物Ａと化合物Ｂは同時に添加してもよいし、別々に添加してもよい。また、初めに反応に供試する化合物Ａと化合物Ｂを水溶液として添加して、圧搾により余剰の薬液を除いてもよい。セルロース繊維の形態は綿状や薄いシート状であることが好ましいが、特に限定されない。
【００４１】
リン酸化剤（化合物Ａ）は、リン酸基を有する化合物及びその塩から選択される少なくとも１種である。リン酸基を有する化合物としては、リン酸、リン酸のリチウム塩、リン酸のナトリウム塩、リン酸のカリウム塩、リン酸のアンモニウム塩などが挙げられるが、特に限定されない。リン酸のリチウム塩としては、リン酸二水素リチウム、リン酸水素二リチウム、リン酸三リチウム、ピロリン酸リチウム、またはポリリン酸リチウムなどが挙げられる。リン酸のナトリウム塩としてはリン酸二水素ナトリウム、リン酸水素二ナトリウム、リン酸三ナトリウム、ピロリン酸ナトリウム、またはポリリン酸ナトリウムなどが挙げられる。リン酸のカリウム塩としてはリン酸二水素カリウム、リン酸水素二カリウム、リン酸三カリウム、ピロリン酸カリウム、またはポリリン酸カリウムなどが挙げられる。リン酸のアンモニウム塩としては、リン酸二水素アンモニウム、リン酸水素二アンモニウム、リン酸三アンモニウム、ピロリン酸アンモニウム、ポリリン酸アンモニウムなどが挙げられる。中でも、リン酸、リン酸のナトリウム塩、又はリン酸のカリウム塩、リン酸のアンモニウム塩は好ましく用いられる。
【００４２】
反応の均一性が高まり、かつリン酸基導入の効率がより高くなることからリン酸化剤（化合物Ａ）は水溶液として用いることが好ましい。リン酸化剤（化合物Ａ）の水溶液のｐＨは特に限定されないが、リン酸基の導入の効率が高くなることから７以下であることが好ましく、セルロース繊維の加水分解を抑える観点からｐＨ３以上ｐＨ７以下がさらに好ましい。化合物Ａの水溶液のｐＨは例えば、リン酸基を有する化合物のうち、酸性を示すものとアルカリ性を示すものを併用し、その量比を変えて調整してもよい。リン酸化剤（化合物Ａ）の水溶液のｐＨは、リン酸基を有する化合物のうち、酸性を示すものに無機アルカリまたは有機アルカリを添加すること等により調整してもよい。
【００４３】
セルロース繊維に対するリン酸化剤（化合物Ａ）の添加量は特に限定されないが、リン酸化剤（化合物Ａ）の添加量をリン原子量に換算した場合、セルロース繊維（絶乾質量）に対するリン原子の添加量は０．５質量％以上１００質量％以下が好ましく、１質量％以上５０質量％以下がより好ましく、２質量％以上３０質量％以下が最も好ましい。セルロース繊維に対するリン原子の添加量が上記範囲内であれば、リン酸化セルロース繊維の収率をより向上させることができる。セルロース繊維に対するリン原子の添加量を１００質量％以下とすることにより、収率向上の効果とコストのバランスをとることができる。一方、セルロース繊維に対するリン原子の添加量を上記下限値以上とすることにより、収率を高めることができる。
【００４４】
本実施態様で使用する化合物Ｂとしては、尿素、ビウレット、１−フェニル尿素、１−ベンジル尿素、１−メチル尿素、１−エチル尿素などが挙げられる。
【００４５】
化合物Ｂは化合物Ａと同様に水溶液として用いることが好ましい。また、反応の均一性が高まることから化合物Ａと化合物Ｂの両方が溶解した水溶液を用いることが好ましい。セルロース繊維（絶乾質量）に対する化合物Ｂの添加量は１質量％以上５００質量％以下であることが好ましく、１０質量％以上４００質量％以下であることがより好ましく、１００質量％以上３５０質量％以下であることがさらに好ましく、１５０質量％以上３００質量％以下であることが特に好ましい。
【００４６】
化合物Ａと化合物Ｂの他に、アミド類またはアミン類を反応系に含んでもよい。アミド類としては、ホルムアミド、ジメチルホルムアミド、アセトアミド、ジメチルアセトアミドなどが挙げられる。アミン類としては、メチルアミン、エチルアミン、トリメチルアミン、トリエチルアミン、モノエタノールアミン、ジエタノールアミン、トリエタノールアミン、ピリジン、エチレンジアミン、ヘキサメチレンジアミンなどが挙げられる。これらの中でも、特にトリエチルアミンは良好な反応触媒として働くことが知られている。
【００４７】
リン酸基導入工程は、加熱をする工程（以下、加熱処理工程ともいう）を有することが好ましい。加熱処理工程を設けることで、セルロース繊維にリン酸基を効率的に導入し、さらにリン酸基又はリン酸基由来の置換基の少なくとも一部を架橋させることができる。すなわち、本発明の組成物の製造方法は、セルロース繊維とリン酸化剤と混合する工程と、セルロース繊維とリン酸化剤の混合物を加熱する工程を含むことが好ましい。
【００４８】
加熱処理工程における加熱処理温度は、セルロース繊維の熱分解や加水分解反応を抑えながら、リン酸基を効率的に導入できる温度を選択することが好ましい。加熱処理温度は、具体的には５０℃以上３００℃以下であることが好ましく、１００℃以上２５０℃以下であることがより好ましく、１３０℃以上２００℃以下であることがさらに好ましい。また、加熱には減圧乾燥機、赤外線加熱装置、マイクロ波加熱装置を用いてもよい。
【００４９】
加熱処理の際、化合物Ａを添加したセルロース繊維含有スラリーに水が含まれている間において、セルロース繊維を静置する時間が長くなると、乾燥に伴い水分子と溶存する化合物Ａがセルロース繊維表面に移動する。そのため、セルロース繊維中の化合物Ａの濃度にムラが生じる可能性があり、セルロース繊維表面へのリン酸基の導入が均一に進行しない恐れがある。乾燥によるセルロース繊維中の化合物Ａの濃度ムラ発生を抑制するためには、ごく薄いシート状のセルロース繊維を用いるか、ニーダー等でセルロース繊維と化合物Ａを混練又は撹拌しながら加熱乾燥又は減圧乾燥させる方法を採ればよい。
【００５０】
加熱処理に用いる加熱装置としては、スラリーが保持する水分及びリン酸基などの繊維の水酸基への付加反応で生じる水分を常に装置系外に排出できる装置であることが好ましく、例えば送風方式のオーブン等が好ましい。装置系内の水分を常に排出すれば、リン酸エステル化の逆反応であるリン酸エステル結合の加水分解反応を抑制できることに加えて、セルロース繊維中の糖鎖の酸加水分解を抑制することができる。
【００５１】
加熱処理の時間は、加熱温度にも影響されるがパルプスラリーから実質的に水分が除かれてから１秒以上３００分以下であることが好ましく、１秒以上１０００秒以下であることがより好ましく、１０秒以上８００秒以下であることがさらに好ましい。本発明では、加熱温度と加熱時間を適切な範囲とすることにより、リン酸基の導入量を好ましい範囲内とすることができる。
【００５２】
リン酸基導入工程は、少なくとも１回行えば良いが、複数回繰り返すこともできる。この場合、より多くのリン酸基が導入されるので好ましい。例えば、リン酸基導入工程を２回行うことも好ましい態様である。
【００５３】
セルロース繊維が有するリン酸基の含有量は、セルロース繊維１ｇ（質量）あたり０．１０ｍｍｏｌ／ｇ以上であることが好ましく、０．２０ｍｍｏｌ／ｇ以上であることがより好ましく、０．５０ｍｍｏｌ／ｇ以上であることがさらに好ましく、１．００ｍｍｏｌ／ｇ以上であることが特に好ましい。また、リン酸基の含有量は、３．６５ｍｍｏｌ／ｇ以下であることが好ましく、３．５０ｍｍｏｌ／ｇ以下であることがより好ましく、３．００ｍｍｏｌ／ｇ以下であることがさらに好ましい。なお、本明細書において、セルロース繊維が有するリン酸基の含有量は、後述するようにセルロース繊維が有するリン酸基の強酸性基量と等しい。
【００５４】
セルロース繊維が有するリン酸基の含有量は、ＴＡＰＰＩ  Ｔ２３７  ｃｍ−０８（２００８）を応用して算出する。具体的には、リン酸化パルプに導入されたリン酸基の導入量をより広範囲まで算出可能にするために、上記試験方法に用いる試験液のうち、炭酸水素ナトリウム（ＮａＨＣＯ3）／塩化ナトリウム（ＮａＣｌ）＝０．８４ｇ／５．８５ｇを蒸留水で１０００ｍｌに溶解希釈した試験液を、水酸化ナトリウム１．６０ｇを蒸留水で１０００ｍｌに溶解希釈した試験液に変更し、さらに置換基導入前後の繊維における算出値の差を実質的な置換基導入量とした以外は、ＴＡＰＰＩ  Ｔ２３７  ｃｍ−０８（２００８）に準じて算出する。なお、ＴＡＰＰＩ  Ｔ２３７  ｃｍ−０８（２００８）の酸性基導入量算出方法は、１価の酸性基の導入量算出方法であることから、多価の酸性基であるリン酸基の導入量の算出については、１価の酸性基の導入量として得られた上記置換基導入量を、リン酸基の酸価数で除した数値を、リン酸の基の導入量とする。
【００５５】
リン酸基導入工程で得られたセルロース繊維は、対イオンとしてアンモニウムイオンを有している。リン酸基導入工程の後にアルカリ処理工程や酸処理工程を設けない場合は、セルロース繊維の対イオンはアンモニウムイオンである。
【００５６】
＜カルボキシル基を有するセルロース繊維＞
セルロース繊維がカルボキシル基を有するものである場合、カルボキシル基導入工程を経ることでセルロース繊維にカルボキシル基を導入することができる。カルボキシル基導入工程では、ＴＥＭＰＯ酸化処理などの酸化処理やカルボン酸由来の基を有する化合物、その誘導体、またはその酸無水物もしくはその誘導体によってセルロース繊維を処理することで、セルロース繊維にカルボキシル基を導入することができる。
【００５７】
カルボキシル基を有する化合物としては特に限定されないが、マレイン酸、コハク酸、フタル酸、フマル酸、グルタル酸、アジピン酸、イタコン酸等のジカルボン酸化合物やクエン酸、アコニット酸等トリカルボン酸化合物が挙げられる。
【００５８】
カルボキシル基を有する化合物の酸無水物としては特に限定されないが、無水マレイン酸、無水コハク酸、無水フタル酸、無水グルタル酸、無水アジピン酸、無水イタコン酸等のジカルボン酸化合物の酸無水物が挙げられる。
【００５９】
カルボキシル基を有する化合物の誘導体としては特に限定されないが、カルボキシル基を有する化合物の酸無水物のイミド化物、カルボキシル基を有する化合物の酸無水物の誘導体が挙げられる。カルボキシル基を有する化合物の酸無水物のイミド化物としては特に限定されないが、マレイミド、コハク酸イミド、フタル酸イミド等のジカルボン酸化合物のイミド化物が挙げられる。
【００６０】
カルボキシル基を有する化合物の酸無水物の誘導体としては特に限定されない。例えば、ジメチルマレイン酸無水物、ジエチルマレイン酸無水物、ジフェニルマレイン酸無水物等の、カルボキシル基を有する化合物の酸無水物の少なくとも一部の水素原子が置換基（例えば、アルキル基、フェニル基等）で置換されたものが挙げられる。
【００６１】
カルボキシル基の導入量は、セルロース繊維１ｇ（質量）あたり０．１０ｍｍｏｌ／ｇ以上であることが好ましく、０．２０ｍｍｏｌ／ｇ以上であることがより好ましく、０．５０ｍｍｏｌ／ｇ以上であることがさらに好ましく、１．００ｍｍｏｌ／ｇ以上であることが特に好ましい。また、カルボキシル基の導入量は、３．６５ｍｍｏｌ／ｇ以下であることが好ましく、３．５０ｍｍｏｌ／ｇ以下であることがより好ましく、３．００ｍｍｏｌ／ｇ以下であることがさらに好ましい。
【００６２】
カルボキシル基の導入量は、以下の手法により測定することができる。まず、乾燥質量を精秤したパルプから０．５質量％以上１質量％以下のスラリーを６０ｍｌ調製し、０．１Ｍの塩酸水溶液によってｐＨを約２．５とした後、０．０５Ｍの水酸化ナトリウム水溶液を滴下して電気伝導度測定を行う。測定はｐＨが約１１になるまで続けた。電気伝導度の変化が緩やかな弱酸の中和段階において消費された水酸化ナトリウム量（Ｖ）から、下式を用いて官能基量を決定する。該官能基量がカルボキシル基の量を示す。
官能基量（ｍｍｏｌ／ｇ）＝Ｖ（ｍｌ）×０．０５／パルプの質量（ｇ）
【００６３】
＜アルカリ処理工程＞
上述したアニオン性置換基の導入工程の後には、アルカリ処理工程を設けてもよい。アルカリ処理の方法としては、特に限定されないが、例えば、アルカリ溶液中に、セルロース繊維を浸漬する方法が挙げられる。
【００６４】
アルカリ溶液に含まれるアルカリ化合物は、特に限定されないが、無機アルカリ化合物であってもよいし、有機アルカリ化合物であってもよい。アルカリ溶液における溶媒としては水または有機溶媒のいずれであってもよい。溶媒は、極性溶媒（水、またはアルコール等の極性有機溶媒）が好ましく、水系溶媒であってもよい。また、アルカリ溶液のうちでは、汎用性が高いことから、水酸化ナトリウム水溶液、水酸化リチウム水溶液、水酸化カリウム水溶液等を挙げることができる。
【００６５】
アルカリ処理工程におけるアルカリ溶液の温度は特に限定されないが、５℃以上８０℃以下が好ましく、１０℃以上６０℃以下がより好ましい。
アルカリ処理工程におけるアルカリ溶液への浸漬時間は特に限定されないが、５分以上３０分以下が好ましく、１０分以上２０分以下がより好ましい。
アルカリ処理におけるアルカリ溶液の使用量は特に限定されないが、セルロース繊維の絶乾質量に対して１００質量％以上１０００００質量％以下であることが好ましく、１０００質量％以上１００００質量％以下であることがより好ましい。
【００６６】
＜酸処理工程＞
上述したアニオン性置換基の導入工程の後には、アルカリ処理工程に代えて酸処理工程を設けてもよく、酸処理工程で得られたセルロース繊維と、アルカリ処理工程で得られたセルロース繊維とを併用してもよい。なお、酸処理工程で得られたセルロース繊維は、対イオンとして水素イオンを有するものである。
【００６７】
酸処理工程では、例えば、無機酸（硫酸、塩酸、硝酸、リン酸等）、有機酸（ギ酸、酢酸、クエン酸、リンゴ酸、乳酸、アジピン酸、セバシン酸、ステアリン酸、マレイン酸、コハク酸、酒石酸、フマル酸、グルコン酸等）を用いて処理を行うことが好ましい。酸処理の方法としては、特に限定されないが、例えば、酸性液中に、セルロース繊維を浸漬する方法が挙げられる。
【００６８】
使用する酸性液の濃度は特に限定されないが、１０％以下が好ましく、より好ましくは５％以下、さらに好ましくは１％以下である。酸性液の濃度を上記範囲とすることにより、セルロースの分解による劣化を抑制することができる。
【００６９】
＜シート化工程＞
アルカリ処理工程の後には、洗浄工程を設けた後に、パルプからシートを形成する工程を設けてもよい。この場合、パルプを含むスラリーを抄紙することでシートを形成することが好ましい。抄紙機としては、長網式、円網式、傾斜式等の連続抄紙機、これらを組み合わせた多層抄き合わせ抄紙機等が挙げられる。抄紙工程では、手抄き等公知の抄紙を行ってもよい。
【００７０】
＜解繊工程＞
得られたシートを解繊機により解繊することで、アニオン性置換基を有するセルロース繊維及びアニオン性置換基の対イオンを含む、フラッフパルプなどのパルプを得ることができる。
【００７１】
（吸水性ポリマー）
吸水性ポリマーは、高吸水性ポリマーであることが好ましく、いわゆるＳＡＰ（Ｓｕｐｅｒａｂｓｏｒｂｅｎｔ  ｐｏｌｙｍｅｒ）であることが好ましい。ここで、高吸水性ポリマーの「高吸水性」とは、自重の２０倍以上の水分を吸収可能なことをいう。高吸水性ポリマー（ＳＡＰ）としては、澱粉系、セルロース系、合成樹脂系等のものがあり、澱粉−アクリル酸（塩）グラフト共重合体、イソブチレン−マレイン酸共重合体、澱粉−アクリル酸エチルグラフト共重合体のケン化物、澱粉−メタクリル酸メチルグラフト共重合体のケン化物、澱粉−アクリロニトリル共重合体のケン化物、澱粉−アクリルアミドグラフト共重合体のケン化物、アクリル酸（塩）重合体、アクリル酸で架橋されたポリエチレンオキサイド、ナトリウムカルボキシメチルセルロースの架橋物、ポリビニルアルコール−無水マレイン酸共重合体の架橋物、生分解性のあるポリアスパラギン酸のアミノ酸架橋物、Ａｌｃａｌｉｇｅｎｅｓ  Ｌａｔｕｓからの培養生成物等を挙げることができる。中でも、アクリル酸（塩）重合体は好ましく用いられ、特にポリアクリル酸ナトリウム系樹脂が好ましく用いられる。なお、本発明においては、高吸水性ポリマー（ＳＡＰ）繊維化した高吸水性繊維（ＳＡＦ）を用いてもよい。
【００７２】
（吸収性材料の製造方法）
上述した製造工程で得られたフラッフパルプなどのパルプは、アニオン性置換基を有するセルロース繊維及びアニオン性置換基の対イオンを含む。このようなフラッフパルプで上述した吸水性ポリマーを被包したり、フラッフパルプと吸水性ポリマーを混合したりすることで吸収性材料を得ることができる。
【００７３】
吸水性ポリマーを被包するフラッフパルプは、空気流を利用して３次元的にランダムに積層させてウェブを形成するエアレイド法を採用することが好ましい。吸水性ポリマーは粒状もしくは粉状であってもよく、このような場合、吸水性ポリマーを該ウェブ上に噴霧し、さらに該ウェブを積層させることで製造することができる。なお、フラッフパルプと吸水性ポリマーを空気中で混合し、該混合物を空気流を利用して３次元的にランダムに積層させてウェブを形成してもよい。
【００７４】
該ウェブには、該ウェブへの加熱加圧加工によって強度の付与や、パルプや吸水性ポリマーの脱落を防止するために、熱融着性繊維を配合してもよい。その種類としては、ポリエチレンテレフタレート、ポリエチレン、ポリプロピレン等の繊維があげられる。
【００７５】
また、本発明においては、上述した製造工程で得られたパルプを液透過性のシートにし、該シートを吸水性ポリマーシート上に積層したり、該シートで吸水性ポリマーを被包したりすることで吸収性材料としてもよい。
液透過性シートは、上述した製造工程で得られたパルプを含むスラリーを抄紙することで形成してもよい。抄紙機としては、ティシュマシン、長網式、円網式、傾斜式等の連続抄紙機、これらを組み合わせた多層抄き合わせ抄紙機等が挙げられる。抄紙工程では、手抄き等公知の抄紙を行ってもよい。
【００７６】
（用途）
本発明は、上述した吸収性材料を備える吸収性物品に関するものであってもよい。吸収性物品としては、例えば、使い捨ておむつや、乳児用又は失禁者用として供される吸収パッド、生理用ナプキンを挙げることができる。吸収性物品において、吸収性材料は吸収体及び吸収体の周辺部材を構成する材料として用いられることが好ましい。
【実施例】
【００７７】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００７８】
（実施例１）
［リン酸化］
針葉樹クラフトパルプとして、王子製紙製のパルプ（固形分９３質量％、坪量２０８ｇ／ｍ2シート状、離解してＪＩＳ  Ｐ  ８１２１に準じて測定されるカナダ標準濾水度（ＣＳＦ）７００ｍｌ）を使用した。上記針葉樹クラフトパルプ（絶乾質量）１００質量部に、リン酸二水素アンモニウムと尿素の混合水溶液を含浸し、リン酸二水素アンモニウム４９質量部、尿素１３０質量部となるように圧搾し、薬液含浸パルプを得た。得られた薬液含浸パルプを１０５℃の乾燥機で乾燥し、水分を蒸発させてプレ乾燥させた。その後、１４０℃に設定した送風乾燥機で、１０分間加熱し、パルプ中のセルロースにリン酸基を導入し、リン酸化パルプを得た。得られたリン酸化パルプ（絶乾質量）１００質量部に対して１００００質量部のイオン交換水を注ぎ、攪拌して均一に分散させた後、濾過脱水して、脱水シートを得る工程を２回繰り返した。得られたリン酸化パルプは、リン酸基の導入量が１．７ｍｍｏｌ／ｇであった。
【００７９】
なお、リン酸基の導入量は、ＴＡＰＰＩ  Ｔ２３７  ｃｍ−０８（２００８）を応用して算出した。具体的には、リン酸化パルプに導入された酸性基の導入量をより広範囲まで算出可能にするために、上記試験方法に用いる試験液のうち、炭酸水素ナトリウム（ＮａＨＣＯ3）／塩化ナトリウム（ＮａＣｌ）＝０．８４ｇ／５．８５ｇを蒸留水で１０００ｍｌに溶解希釈した試験液を、水酸化ナトリウム１．６０ｇを蒸留水で１０００ｍｌに溶解希釈した試験液に変更し、さらに置換基導入前後の繊維における算出値の差を実質的な置換基導入量とした以外は、ＴＡＰＰＩ  Ｔ２３７  ｃｍ−０８（２００８）に準じて算出した。なお、ＴＡＰＰＩ  Ｔ２３７  ｃｍ−０８（２００８）の酸性基導入量算出方法は、１価の酸性基の導入量算出方法であることから、多価の酸性基であるリン酸基の導入量の算出については、１価の酸性基の導入量として得られた上記置換基導入量を、リン酸基の酸価数で除した数値を、リン酸の基の導入量とした。
【００８０】
［アルカリ処理及び洗浄］
次いで、リン酸基を導入したパルプ（絶乾質量）１００ｇに５０００ｍｌのイオン交換水を加え、撹拌洗浄後、脱水した。脱水後のパルプを５０００ｍｌのイオン交換水で希釈し、撹拌しながら、１Ｎの水酸化ナトリウム水溶液をｐＨが１２以上１３以下になるまで少しずつ添加して、パルプスラリーを得た。その後、このパルプスラリーを脱水し、５０００ｍｌのイオン交換水を加えて洗浄を行った。この脱水洗浄をさらに１回繰り返し、リン酸のナトリウム塩を有するセルロース繊維からなるパルプを得た。
【００８１】
［フラッフパルプの作製］
洗浄脱水後に得られたパルプを、角型手抄き装置を用いて目標坪量が１００ｇ／ｍ2となるシートを作製した後、解繊機により解繊し、リン酸のナトリウム塩を有するセルロース繊維からなるフラッフパルプを得た。Ｘ線回折により、このフラッフパルプはセルロースＩ型結晶を維持していることが確認された。
【００８２】
（実施例２）
実施例１のパルプの作製において、リン酸のナトリウム塩を有するセルロース繊維からなるパルプ１００質量部を、リン酸のナトリウム塩を有するセルロース繊維と市販の汎用パルプ（ＮＢＫＰ）の混合物（乾燥質量で１５質量部：８５質量部）に変更した以外は、実施例１と同様にして、パルプを得た。なお、汎用パルプとは、リン酸化反応といった化学的処理を行っていないパルプである。
【００８３】
（実施例３）
実施例１のパルプの作製において、リン酸のナトリウム塩を有するセルロース繊維からなるパルプ１００質量部を、リン酸のナトリウム塩を有するセルロース繊維と市販の汎用パルプ（ＮＢＫＰ）の混合物（乾燥質量で５質量部：９５質量部）に変更した以外は、実施例１と同様にして、パルプを得た。
【００８４】
（実施例４）
実施例１のアルカリ処理において、水酸化ナトリウム水溶液を水酸化リチウム水溶液に変更した以外は、実施例１と同様にしてパルプを得た。
【００８５】
（実施例５）
実施例１のアルカリ処理を実施しなかった以外は、実施例１と同様にしてパルプを得た。実施例５で得られたパルプは、リン酸のアンモニウム塩を有するセルロース繊維からなる。
【００８６】
（実施例６）
実施例１のアルカリ処理に代えて、酸処理を行った。具体的には、リン酸基を導入したパルプ（絶乾質量）１００ｇに５０００ｍｌのイオン交換水を加え、撹拌洗浄後、脱水した。脱水後のパルプを５０００ｍｌのイオン交換水で希釈し、撹拌しながら、１Ｎの塩酸をｐＨが１以上２以下になるまで少しずつ添加して、酸処理を行った。その後、このパルプスラリーを脱水し、５０００ｍｌのイオン交換水を加えて洗浄を行った。この脱水洗浄をさらに１回繰り返し、酸型（水素イオン付加型）のリン酸化セルロース繊維からなるパルプを得た。
実施例１のパルプの作製において、リン酸のナトリウム塩を有するセルロース繊維からなるパルプ１００質量部を、上記方法により得られたリン酸化セルロース繊維と、実施例１と同様にして得られたリン酸のナトリウム塩を有するセルロース繊維の混合物（乾燥質量で５０質量部：５０質量部）に変更した以外は、実施例１と同様にして、パルプを得た。
【００８７】
（実施例７）
［酸化］
乾燥質量１００質量部相当の未乾燥の針葉樹晒クラフトパルプと、２，２，６，６−テトラメチルピペリジン−１−オキシル（ＴＥＭＰＯ）１．６質量部と、臭化ナトリウム１０質量部とを水１００００質量部に分散させた。次いで、１３質量％次亜塩素酸ナトリウム水溶液を、パルプ１．０ｇに対して次亜塩素酸ナトリウムの量が３．５ｍｍｏｌになるように加えて反応を開始した。反応中は１．０Ｍの水酸化ナトリウム水溶液を滴下してｐＨを１０以上１１以下に保ち、ｐＨに変化が見られなくなった時点で反応終了と見なし、パルプ中のセルロースにカルボキシル基を導入した。このパルプスラリーを脱水し、脱水シートを得た後、５０００質量部のイオン交換水を注ぎ、攪拌して均一に分散させた後、濾過脱水して、脱水シートを得る工程を２回繰り返し、カルボキシル基を有するセルロース繊維からなるパルプを得た。得られたカルボキシル基を有するセルロース繊維からなるパルプは、カルボキシル基の導入量が１．４ｍｍｏｌ／ｇであった。
実施例１のパルプの作製において、リン酸のナトリウム塩を有するセルロース繊維からなるパルプを、カルボキシル基を有するセルロース繊維からなるパルプに変更した以外は、実施例１と同様にしてパルプを得た。
【００８８】
なお、カルボキシル基の導入量は、以下の手法により測定した。まず、乾燥質量を精秤したパルプから０．５質量％以上１質量％以下のスラリーを６０ｍｌ調製し、０．１Ｍの塩酸水溶液によってｐＨを約２．５とした後、０．０５Ｍの水酸化ナトリウム水溶液を滴下して電気伝導度測定を行った。測定はｐＨが約１１になるまで続けた。電気伝導度の変化が緩やかな弱酸の中和段階において消費された水酸化ナトリウム量（Ｖ）から、下式を用いて官能基量を決定した。該官能基量がカルボキシル基の量を示す。
官能基量（ｍｍｏｌ／ｇ）＝Ｖ（ｍｌ）×０．０５／パルプの質量（ｇ）
【００８９】
（比較例１）
実施例１のパルプの作製において、市販の汎用パルプ（ＮＢＫＰ）のみを使用した以外は、実施例１と同様にしてパルプを得た。
【００９０】
（比較例２）
実施例１のアルカリ処理に代えて、酸処理を行った。具体的には、リン酸基を導入したパルプ（絶乾質量）１００ｇに５０００ｍｌのイオン交換水を加え、撹拌洗浄後、脱水した。脱水後のパルプを５０００ｍｌのイオン交換水で希釈し、撹拌しながら、１Ｎの塩酸をｐＨが１以上２以下になるまで少しずつ添加して、酸処理を行った。その後、このパルプスラリーを脱水し、５０００ｍｌのイオン交換水を加えて洗浄を行った。この脱水洗浄をさらに１回繰り返し、リン酸化セルロース繊維からなるパルプを得た。
実施例１のパルプの作製において、リン酸のナトリウム塩を有するセルロース繊維からなるパルプを、上記方法により得られたリン酸化セルロース繊維からなるパルプに変更した以外は、実施例１と同様にして、パルプを得た。
【００９１】
（評価及び分析）
（吸水性評価）
パルプに対する人工尿の固液比が１８．８倍となるように実施例および比較例で得たパルプ３ｇと人工尿５６．３ｇをビーカー内で攪拌しながら３分間混合した（接触処理）。その後、ろ紙（アドバンテック社製、Ｎｏ．２）を用いてろ過を行い、接触処理後の人工尿を回収した。
回収した人工尿２０ｇと、高吸水性ポリマー（ＳＡＰ）０．１ｇを３分間接触させた後、金属メッシュ（１００メッシュ）を用いてろ過を行い、処理後のＳＡＰを回収した。ＳＡＰの重量を測定し、以下の式より吸収倍率を測定した。
吸収倍率（倍）＝人工尿と接触後のＳＡＰの重量（ｇ）／人工尿と接触前のＳＡＰの重量（ｇ）
なお、使用した人工尿の組成は次の通りである。
尿素            １．９４質量％
ＮａＣｌ          ０．８０質量％
ＣａＣｌ2      ０．０８質量％
ＭｇＳＯ4      ０．２質量％
Ｈ2Ｏ        ９６．９７質量％
【００９２】
（ｐＨの測定）
ｐＨメーター（メトラー・トレド社製）を用いて、パルプと接触処理後に回収した人工尿のｐＨを測定した。
【００９３】
（人工尿中のイオン量の測定）
パルプと接触処理後に回収した人工尿中のイオン量（マグネシウムイオン及びカルシウムイオン）を、高周波誘導プラズマ発光法（ＩＣＰ）によって測定した。測定は、ＩＣＰ−ＯＥＳ（アメテック社製、型式：ＣＩＲＯＳ１２０）を用いて測定した。なお、定量に際しては予め、含有量既知の金属塩標準液を用いて検量線を作製しておき、含有量（ｍｇ／Ｌ）を算出した。
【００９４】
【表１】
2018062631.tif 000003
【００９５】
実施例で得られたパルプを含む吸収性材料は吸収倍率が高く、高い吸収性を発揮していた。
【００９６】
なお、各実施例で得られたフラッフパルプを用いて乾式不織布設備を用いたエアレイド法により液透過性シートを得た。次いで、この液透過性シートに粒状のＳＡＰを噴霧して吸収性材料を作製した。このようにして得られた吸収性材料は、高い吸収性能を発揮し得るものであった。